(57)【要約】【課題】レーザ光の入射面に、指紋が付着した場合にも、ジッターの悪化を効果的に防止することができる光記録ディスクを提供する。【解決手段】基板２と、基板上に形成された記録層５と、記録層上に形成された光透過層７と、光透過層上に形成された潤滑剤層８とを備えた光記録ディスク１であって、レーザ光が入射する光入射面に、人工指紋液を付着させ、入射面に付着した人工指紋液を拭き取る操作を、５回にわたり、繰り返したときに、ジッターが、人工指紋液を付着させる前の値の１．１５倍以下になることを特徴とする光記録ディスク。【選択図】      図２
2005011447.tif 000002
【特許請求の範囲】
【請求項１】
少なくとも、基板と、前記基板上に形成された少なくとも一層の記録層と、前記記録層上に形成された光透過層とを備えた光記録ディスクであって、０．４重量部のＪＩＳ  Ｚ８９０１に定められた試験用粉体１第１１種の関東ロームと、１重量部のトリオレインと、１０重量部のメトキシプロパノールを混合、攪拌して、調製された人工指紋液を、約１ｍｌを採取し、１．１ｍｍの厚さおよび１２０ｍｍの直径を有するポリカーボネート基板を、３秒間にわたって、５００ｒｐｍで回転させ、次いで、３秒間にわたって、２５０ｒｐｍで回転させて、前記人工指紋液を、前記ポリカーボネート基板上に、スピンコーティング法により、塗布して、塗膜を形成し、６０℃で、３分間にわたり、加熱して、擬似指紋パターン転写用の原版を作製し、直径１２ｍｍのシリコーンゴム栓の端面を、ＪＩＳ  Ｒ６２５２に規定された基材Ｃｗ、研磨材Ａ、粒度Ｐ２４０の研磨紙を用いて、一様に研磨して、擬似指紋転写材を作製し、前記擬似指紋転写材の研磨された前記端面を、前記擬似指紋パターン転写用の原版に、荷重２９Ｎで、１０秒間にわたって、押し当てて、前記人工指紋液を、前記擬似指紋転写材の前記端面に付着させ、レーザ光が入射する光入射面の中心から半径方向に４０ｍｍの位置に、前記人工指紋液が付着した前記擬似指紋転写材の前記端面を、荷重２９Ｎで、１０秒間にわたり、押し当てて、前記人工指紋液を前記光入射面に付着させ、前記人工指紋液が付着した前記光入射面に、重ねられた８枚のフェイシャルティシューを介して、直径１６ｍｍのシリコーンゴム栓の端面を４．９Ｎの圧力で押圧し、前記光入射面と、前記シリコーンゴム栓とを相対的に移動させて、前記光入射面に付着した前記人工指紋液を拭き取る操作を、５回にわたり、繰り返したときに、ジッターが、前記人工指紋液を付着させる前の値の１．１５倍以下になることを特徴とする光記録ディスク。
【請求項２】
前記光入射面が、前記人工指紋液を付着させたときに、光入射面の単位面積当たりに付着した前記人工指紋液が占める面積割合が２９％以下になるような表面特性を有していることを特徴とする請求項１に記載の光記録ディスク。
【請求項３】
前記光入射面が、前記人工指紋液を付着させたときに、前記光入射面に付着した前記人工指紋液の液滴の直径の最大値（前記人工指紋液の液滴の直径は、前記光入射面に付着した前記人工指紋液の液滴が真円であると仮定したときに、前記光入射面に付着した前記人工指紋液の液滴の面積と等しい面積を有する真円の直径として定義される。）が８０μｍ以下であるような表面特性を有していることを特徴とする請求項１に記載の光記録ディスク。
【請求項４】
前記光入射面が、前記人工指紋液を付着させたときに、２０μｍ以上の直径（前記人工指紋液の液滴の直径は、前記光入射面に付着した前記人工指紋液の液滴が真円であると仮定したときに、前記光入射面に付着した前記人工指紋液の液滴の面積と等しい面積を有する真円の直径として定義される。）の前記人工指紋液の液滴の周囲長さと面積とが、平均値で、４π×面積／（周囲長さ）２ ≧０．７０の関係を満たすような表面特性を有していることを特徴とする請求項１に記載の光記録ディスク。
【請求項５】
前記光透過層上に形成された潤滑剤層を備え、前記潤滑剤層の表面によって、前記光入射面が構成されたことを特徴とする請求項１ないし４のいずれか１項に記載の光記録ディスク。
【請求項６】
前記潤滑剤層が、活性エネルギー線硬化性のシリコーン系化合物および／またはフッ素系化合物を主成分として、含んでいることを特徴とする請求項５に記載の光記録ディスク。
【請求項７】
前記光透過層が、潤滑剤を含有し、前記光透過層の表面によって、前記光入射面が構成されたことを特徴とする請求項１ないし４のいずれか１項に記載の光記録ディスク。
【請求項８】
前記光透過層が、活性エネルギー線硬化性のシリコーン系化合物および／またはフッ素系化合物を含んでいることを特徴とする請求項９に記載の光記録ディスク。
【請求項９】
前記光透過層の厚さが、７０ないし１５０μｍであることを特徴とする請求項６ないし８のいずれか１項に記載の光記録ディスク。
【請求項１０】
前記記録層が、青色レーザ光を用いて、データの記録および／または再生が可能に構成されたことを特徴とする請求項１ないし９のいずれか１項に記載の光記録ディスク。
【発明の詳細な説明】
【０００１】
【発明の属する技術分野】
本発明は、光記録ディスクに関するものであり、さらに詳細には、レーザ光の入射面に、指紋が付着した場合にも、ジッターの悪化を効果的に防止することができる光記録ディスクに関するものである。
【０００２】
【従来の技術】
従来より、デジタルデータを記録するための記録媒体として、ＣＤやＤＶＤに代表される光記録ディスクが広く利用されているが、近年においては、より大容量で、かつ、高いデータ転送レートを有する次世代型の光記録ディスクの開発が盛んに行われている。
【０００３】
大容量で、かつ、高いデータ転送レートを有する次世代型の光記録ディスクを開発するためには、必然的に、データの記録・再生に用いるレーザ光のビームスポット径を非常に小さく絞ることが要求される。
【０００４】
レーザ光のビームスポット径を小さく絞るためには、レーザ光を集束するための対物レンズの開口数（ＮＡ）を大きくするとともに、レーザ光の波長λを短くすることが必要であり、開口数（ＮＡ）が０．８５の対物レンズを用い、４０５ｎｍの波長λを有するレーザ光を集束させて、次世代型の光記録ディスクに、データを記録し、光記録ディスクから、データを再生することが提案されている。
【０００５】
しかしながら、レーザ光を集束するための対物レンズの開口数（ＮＡ）を高くすると、次式（１）で示されるように、光記録媒体に対するレーザ光の光軸の傾きに許される角度誤差、すなわち、チルトマージンＴが非常に狭くなるという問題が生じる。
【０００６】
【数１】
2005011447.tif 000003
式（１）において、λは、記録・再生に用いるレーザ光の波長であり、ｄは、レーザ光が透過する光透過層の厚さである。
【０００７】
式（１）から明らかなように、チルトマージンＴは、対物レンズのＮＡが高いほど、小さくなり、光透過層の厚さｄが薄いほど、大きくなる。したがって、チルトマージンＴが小さくなることを防止するためには、光透過層の厚さｄを小さくすることが効果的である。
【０００８】
そこで、次世代型の光記録ディスクにおいては、チルトマージンを広くするために、光透過層の厚さを１００μｍ程度まで薄くすることが提案されている。
【０００９】
しかしながら、レーザ光が透過する光透過層の厚さを１００μｍ程度にまで薄くすると、光透過層の表面におけるレーザ光のビームスポットの面積が小さくなるため、光透過層のレーザ光の入射面に、ゴミや指紋が付着した場合や、傷がついた場合には、データの読み取り時に、エラーが生じやすいという問題がある。
【００１０】
そこで、光透過層を介して、レーザ光を照射するように構成され、家庭における利用を想定している次世代型の光記録ディスクを、カートリッジに収容して、使用することが提案されている。
【００１１】
【発明が解決しようとする課題】
しかしながら、ＣＤやＤＶＤは、カートリッジに収容することなく、いわゆるベア・ディスクとして使用されているにもかかわらず、次世代型の光記録ディスクだけが、カートリッジに収容しなければ使用できないということは、ユーザーにとって、きわめて不便であるし、また、次世代型の光記録ディスクがカートリッジに収容されることが必要不可欠であるとすると、次世代型の光記録ディスクのコストが高くなるという問題も生じる。
【００１２】
そこで、光記録ディスクを、ベア・ディスクの形で使用することができる次世代型の光記録ディスクが提案されている。
【００１３】
しかしながら、こうした光記録ディスクは、光記録ディスクの表面に、指紋が付きやすく、指紋が付着した場合には、データ読み取り時におけるジッターが大きくなって、エラーが発生しやすくなるという問題がある。
【００１４】
したがって、本発明は、レーザ光の入射面に、指紋が付着した場合にも、ジッターの悪化を効果的に防止することができる光記録ディスクを提供することを目的とするものである。
【００１５】
【課題を解決するための手段】
本発明のかかる目的は、少なくとも、基板と、前記基板上に形成された少なくとも一層の記録層と、前記記録層上に形成された光透過層とを備えた光記録ディスクであって、０．４重量部のＪＩＳ  Ｚ８９０１に定められた試験用粉体１第１１種の関東ロームと、１重量部のトリオレインと、１０重量部のメトキシプロパノールを混合、攪拌して、調製された人工指紋液を、約１ｍｌを採取し、１．１ｍｍの厚さおよび１２０ｍｍの直径を有するポリカーボネート基板を、３秒間にわたって、５００ｒｐｍで回転させ、次いで、３秒間にわたって、２５０ｒｐｍで回転させて、前記人工指紋液を、前記ポリカーボネート基板上に、スピンコーティング法により、塗布して、塗膜を形成し、６０℃で、３分間にわたり、加熱して、擬似指紋パターン転写用の原版を作製し、直径１２ｍｍのシリコーンゴム栓の端面を、ＪＩＳ  Ｒ６２５２に規定された基材Ｃｗ、研磨材Ａ、粒度Ｐ２４０の研磨紙を用いて、一様に研磨して、擬似指紋転写材を作製し、前記擬似指紋転写材の研磨された前記端面を、前記擬似指紋パターン転写用の原版に、荷重２９Ｎで、１０秒間にわたって、押し当てて、前記人工指紋液を、前記擬似指紋転写材の前記端面に付着させ、レーザ光が入射する光入射面の中心から半径方向に４０ｍｍの位置に、前記人工指紋液が付着した前記擬似指紋転写材の前記端面を、荷重２９Ｎで、１０秒間にわたり、押し当てて、前記人工指紋液を前記光入射面に付着させ、前記人工指紋液が付着した前記光入射面に、重ねられた８枚のフェイシャルティシューを介して、直径１６ｍｍのシリコーンゴム栓の端面を４．９Ｎの圧力で押圧し、前記光入射面と、前記シリコーンゴム栓とを相対的に移動させて、前記光入射面に付着した前記人工指紋液を拭き取る操作を、５回にわたり、繰り返したときに、ジッターが、前記人工指紋液を付着させる前の値の１．１５倍以下になることを特徴とする光記録ディスクによって達成される。
【００１６】
本発明によれば、レーザ光の光入射面に、指紋が付着しても、指紋の拭き取り操作を、５回にわたって、繰り返すことによって、指紋が付着したことに起因して、増大したジッターを実用的なレベルにまで低下させることができ、したがって、データの読み取り時のエラーを防止することが可能になる。
【００１７】
本発明の好ましい実施態様においては、前記光入射面が、前記人工指紋液を付着させたときに、光入射面の単位面積当たりに付着した前記人工指紋液が占める面積割合が２９％以下になるような表面特性を有している。
【００１８】
本発明の好ましい実施態様においては、前記光入射面が、前記人工指紋液を付着させたときに、前記光入射面に付着した前記人工指紋液の液滴の直径の最大値が８０μｍ以下であるような表面特性を有している。ここに、前記人工指紋液の液滴の直径は、前記光入射面に付着した前記人工指紋液の液滴が真円であると仮定したときに、前記光入射面に付着した前記人工指紋液の液滴の面積と等しい面積を有する真円の直径として定義される。
【００１９】
本発明の好ましい実施態様においては、前記光入射面が、前記人工指紋液を付着させたときに、２０μｍ以上の直径の前記人工指紋液の液滴の周囲長さと面積とが、平均値で、４π×面積／（周囲長さ）２ ≧０．７０の関係を満たすような表面特性を有している。ここに、前記人工指紋液の液滴の直径は、前記光入射面に付着した前記人工指紋液の液滴が真円であると仮定したときに、前記光入射面に付着した前記人工指紋液の液滴の面積と等しい面積を有する真円の直径として定義される。
【００２０】
本発明の好ましい実施態様においては、光記録ディスクは、前記光透過層上に形成された潤滑剤層を備え、前記潤滑剤層の表面によって、前記光入射面が構成されている。
【００２１】
本発明のさらに好ましい実施態様においては、前記潤滑剤層が、活性エネルギー線硬化性のシリコーン系化合物および／またはフッ素系化合物を主成分として含んでいる。
【００２２】
本発明の好ましい実施態様においては、光記録ディスクは、前記光透過層が潤滑剤を含有し、前記光透過層の表面によって、前記光入射面が構成されている。
【００２３】
本発明のさらに好ましい実施態様においては、前記光透過層が、活性エネルギー線硬化性のシリコーン系化合物および／またはフッ素系化合物を含んでいる。
【００２４】
本発明においては、人工指紋液は、０．４重量部のＪＩＳ  Ｚ８９０１に定められた試験用粉体１第１１種の関東ロームと、１重量部のトリオレインと、１０重量部のメトキシプロパノールを混合、攪拌して、調製される。
【００２５】
本発明において用いられる人工指紋液は、微粒子状物質と、微粒子状物質を分散可能な分散媒とを含んでいる。
【００２６】
人工指紋液の分散媒は、２５℃における表面張力が２０ないし５０ｍＮｍ−１の範囲内にあることが好ましい。分散媒の２５℃における表面張力が２０ないし５０ｍＮｍ−１の範囲内にあるときは、実際の指紋に可能な限り近い性質を有する人工指紋液を調製することができる。
【００２７】
人工指紋液に用いられる分散媒は、人間の汗や皮脂を構成する液体に近い物性を有していることが好ましく、２５℃における表面張力が、２０ないし５０ｍＮｍ−１の範囲内にあり、２００℃における飽和蒸気圧が、７６０ｍｍＨｇ（１０１３２５Ｐａ）以下であることが好ましい。２５℃における表面張力が２０ｍＮｍ−１未満の場合には、表面に対する濡れ性が高くなり過ぎ、実際の指紋に比して、著しく物体表面に付着しやすくなり、除去することが困難になるので、好ましくない。一方、２５℃における表面張力が５０ｍＮｍ−１を越えている場合には、表面に対する濡れ性が低下し、実際の指紋に比して、著しく物体表面に付着させることが困難になり、その一方で、除去されやすくなり、好ましくない。
【００２８】
さらに、人工指紋液に用いられる分散媒の２００℃における飽和蒸気圧が、７６０ｍｍＨｇ（１０１３２５Ｐａ）を越えている場合には、人工指紋液の付着後に、徐々に分散媒が揮発し、表面に付着した人工指紋の状態が変化することがあり、好ましくない。
【００２９】
人工指紋液に用いられる分散媒は、２５℃における粘度が５００ｃＰ以下であることが好ましく、より好ましくは、０．５〜３００ｃＰ、さらに好ましくは、５〜２５０ｃＰである。分散媒が、このような粘度を有している場合には、表面への指紋付着後においても、微粒子状物質を良好に分散させて、表面へ定着させやすい。
【００３０】
人工指紋液に用いられる分散媒としては、一般に、高級脂肪酸、高級脂肪酸の誘導体、テルペン類およびテルペン類の誘導体などが挙げられる。分散媒に用いられる高級脂肪酸としては、たとえば、オレイン酸、リノール酸、リノレン酸などが挙げられる。分散媒に用いられる高級脂肪酸の誘導体としては、エステル誘導体が挙げられ、たとえば、ジグリセリド誘導体や、トリオレインなどのトリグリセリド誘導体が挙げられる。分散媒に用いられるテルペン類としては、たとえば、スクアレン、リモネン、α−ピネン、β−ピネン、カンフェン、リナロール、テルピネオール、カジネンなどが挙げられる。これらは、単独で用いてもよいし、２種以上を混合して用いてもよい。さらに、これらのうちの少なくとも１種以上の化合物と、水とを混合して、分散媒を調製することもできる。
【００３１】
本発明においては、人工指紋液の分散媒として、トリオレインが用いられており、トリオレインは、人工指紋液の分散媒に要求される上述したすべての性質を満足している。
【００３２】
人工指紋液は、分散媒中に微粒子状物質を含んでいる。実際の指紋に含まれる固体成分の大半は、ケラチンと呼ばれる蛋白質である。したがって、ケラチンの微粉末を前記分散媒に添加、混合することによって、人工指紋液を調製することができ、事実、水、オレイン酸、スクアレン、トリオレインなどの分散媒に、ケラチン微粉末を適当な比率で混合したものは、人工指紋液として、効果的に使用することができるが、ケラチンに代えて、分散媒に対して良好な濡れ性を有し、かつ、実際の指紋成分に含まれるケラチンに近い粒子サイズを有する微粒子状物質を用いて、人工指紋液を調製することもできる。
【００３３】
人工指紋液に含まれる微粒子状物質は、１００μｍ以下の平均粒径を有することが好ましく、５０μｍ以下の平均粒径を有することがより好ましい。
【００３４】
本発明においては、人工指紋液に含まれる微粒子状物質として、ＪＩＳ  Ｚ８９０１に定められた試験用粉体１第１１種の関東ロームが用いられており、関東ロームは、分散媒であるトリオレインに対して良好な濡れ性を有し、かつ、実際の指紋成分に含まれるケラチンに近い粒子サイズを有している。
人工指紋液は、１重量部の分散媒に対して、０．１ないし５．０重量部の微粒子状物質を添加して、調製されることが好ましく、さらに好ましくは、１重量部の分散媒に対して、０．１ないし３．０重量部の微粒子状物質を添加し、最も好ましくは、０．２ないし１．０重量部の微粒子状物質を添加して、人工指紋液が調製される。
【００３５】
本発明においては、１重量部のトリオレインに対して、０．４重量部の関東ロームが添加されて、人工指紋液が調製される。
【００３６】
人工指紋液の光記録ディスク表面への転写性を向上させるために、必要に応じて、イソプロピルアルコール、メチルエチルケトン、メトキシプロパノールなどの希釈剤によって、人工指紋液が希釈される。光記録ディクスの表面に転写された後、最終的に、これらの希釈剤の大部分が除去されるように。希釈剤は、２００℃における飽和蒸気圧が７６０ｍｍＨｇ（１０１３２５Ｐａ）を越えていることが必要である。
【００３７】
本発明においては、希釈剤として、メトキシプロパノールが用いられている。
【００３８】
本発明において、０．４重量部のＪＩＳ  Ｚ８９０１に定められた試験用粉体１第１１種の関東ロームと、１重量部のトリオレインと、１０重量部のメトキシプロパノールを混合、攪拌して、調製された人工指紋液は、光記録ディスクのレーザ光が入射する光入射面に付着される。
【００３９】
本発明において、光記録ディスクは、少なくとも、基板と、前記基板上に形成された記録層と、前記記録層上に形成された光透過層を備えている。
【００４０】
本発明において、基板は、光記録ディスクに求められる機械的強度を確保するための支持体として、機能するものである。
【００４１】
本発明において、基板を形成するための材料は、光記録ディスクの支持体として機能することができれば、とくに限定されるものではなく、基板は、たとえば、ガラス、セラミックス、樹脂などによって、形成することができる。これらのうち、成形の容易性の観点から、樹脂が好ましく使用される。このような樹脂としては、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などが挙げられる。これらの中でも、加工性、光学特性などの点から、ポリカーボネート樹脂が、とくに好ましく、使用される。
【００４２】
本発明においては、レーザ光は、基板とは反対側に位置する光入射面を介して、照射されるから、基板が、光透過性を有していることは必要でない。
【００４３】
本発明において、好ましくは、基板の表面には、交互に、グルーブおよびランドが形成されている。基板の表面に形成されたグルーブおよび／またはランドは、データを記録する場合およびデータを再生する場合において、レーザ光のガイドトラックとして、機能する。
【００４４】
グルーブの深さは、とくに限定されるものではないが、λ／（８ｎ）ないしλ／（４ｎ）（λは、レーザ光の波長であり、ｎは、後述する光透過層の屈折率である。）に設定することが好ましく、グルーブのピッチは、とくに限定されるものではないが、０．２μｍないし０．４μｍに設定することが好ましい。
【００４５】
本発明において、光記録ディスクは、少なくとも一層の記録層を備え、光記録ディスクが、書き換え型光記録媒体として構成される場合には、少なくとも一層の記録層は、相変化材料によって形成された相変化膜と、相変化膜の両側に設けられた第一の誘電体層および第二の誘電体層を含んでいる。
【００４６】
相変化膜を形成する相変化材料は、レーザ光の照射を受けると、結晶状態とアモルファス状態との間で、可逆的に変化し、異なる光学特性を示す性質を有している。本発明において使用可能な相変化材料としては、たとえば、Ｇｅ−Ｓｂ−Ｔｅ、Ｉｎ−Ｓｂ−Ｔｅ、Ｓｎ−Ｓｅ−Ｔｅ、Ｇｅ−Ｔｅ−Ｓｎ、Ｉｎ−Ｓｅ−Ｔｌ、Ｉｎ−Ｓｂ−Ｔｅなどが挙げられる。これらの材料に、Ｃｏ、Ｐｔ、Ｐｄ、Ａｕ、Ａｇ、Ｉｒ、Ｎｂ、Ｔａ、Ｖ、Ｗ、Ｔｉ、Ｃｒ、Ｚｒ、ＢｉおよびＩｎよりなる群から選ばれる少なくとも一種の金属を微量に添加してもよく、また、窒素などを微量に添加してもよい。
【００４７】
相変化膜の厚さは、とくに限定されるものではなく、通常、３ないし５０ｎｍ程度である。
【００４８】
第一の誘電体層および第二の誘電体層は、相変化膜を機械的、化学的に保護するとともに、光学特性を調整する機能を有している。
【００４９】
第一の誘電体層および第二の誘電体層は、それぞれ、単層によって構成されていても、複数層によって構成されていてもよい。
【００５０】
第一の誘電体層および第二の誘電体層は、それぞれ、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも一種の金属を含む酸化物、窒化物、硫化物、フッ化物、あるいは、これらの複合物から形成されることが好ましい。
【００５１】
光記録ディスクが、追記型光記録媒体として構成される場合には、光記録ディスクは、有機色素を含む単層の記録層または無機化合物を含む単一の記録層もしくは二以上の記録層を備えている。
【００５２】
本発明において、光記録ディスクが、有機色素を含む単層の記録層を備えている場合には、有機色素としては、シアニン系色素、フタロシアニン系色素、アゾ色素、ポルフィリン系色素などを使用することができる。
【００５３】
シアニン系色素としては、次の一般式で表わされるモノメチンシアニン系色素のうち、３７０ないし４２５ｎｍの波長の範囲に屈折率ｎ（複素屈折率の実部）の極小値ｎｍｉｎを有し、記録時のレーザー光および再生時のレーザー光の波長における屈折率ｎが１．２以下であり、かつ、３９０ないし４２０ｎｍの波長の記録時のレーザー光を吸収して、溶融または分解し、屈折率変化を生じる性質を有している色素が好ましい。
【００５４】
【化１】
2005011447.tif 000004
一般式（１）において、ＱおよびＱ’は、含窒素複素環を形成する原子群を表わし、含窒素複素環は縮合環であってもよく、置換基を有していてもよい。ＱおよびＱ’は、同一でも異なっていてもよい。
【００５５】
Ｒ１およびＲ１’は、アルキル基を表わし、アルキル基は置換基を有していてもよい。Ｒ１およびＲ１’は同一でも異なっていてもよい。Ｒ１およびＲ１’として用いられるアルキル基としては、炭素数１ないし６のアルキル基が挙げられ、炭素数１ないし４のアルキル基、すなわち、メチル基、エチル基、プロピル基およびブチル基が好ましい。
【００５６】
Ｘ−は陰イオンを表わし、ｍは０または１である。Ｘ−として用いられる陰イオンとしては、Ｃｌ−、Ｂｒ−、Ｉ−などのハロゲンイオン、ＣｌＯ４−、ＢＦ４−、ＰＦ６−、ＳｂＦ６−、ＳＣＮ−などが挙げられる。
【００５７】
具体的には、以下の構造式で示されるモノメチンシアニン系色素が、好ましく使用される。
【００５８】
【化２】
2005011447.tif 000005
本発明において、記録層が、モノメチンシアニン系色素を含んでいる場合には、記録層は、さらに、放射線硬化性樹脂を含んでいる。
【００５９】
記録層に含まれる放射線硬化性樹脂としては、光学的に透明で、使用されるレーザー光波長領域である３９０ないし４２０ｎｍでの光学吸収や反射が少なく、複屈折が小さい樹脂が選ばれ、紫外線硬化型樹脂、電子線硬化型樹脂、熱硬化型樹脂などが用いられ、紫外線硬化性樹脂および電子線硬化性樹脂が、とくに好ましく使用される。
【００６０】
本発明において、記録層は、次の一般式（１）で表わされるポルフィリン系色素を含んでいてもよい。
【００６１】
【化３】
2005011447.tif 000006
ポルフィリン系色素は、３７０ないし４２５ｎｍの範囲に屈折率ｎ（複素屈折率の実部）の極小値ｎｍｉｎを有し、３９０ないし４２０ｎｍの波長のレーザー光の波長における屈折率ｎが１．２以下であり、かつ、３９０ないし４２０ｎｍの波長の記録時のレーザー光を吸収して、溶融または分解し、屈折率変化を生じる性質を有していることが好ましい。
【００６２】
本発明において、好ましくは、ポルフィリン系色素の一般式（１）中のＲが、
【００６３】
【化４】
2005011447.tif 000007
【００６４】
【化５】
2005011447.tif 000008
【００６５】
【化６】
2005011447.tif 000009
または、
【００６６】
【化７】
2005011447.tif 000010
から選ばれる。
【００６７】
本発明において、光記録ディスクが、無機化合物を含む単層の記録層を備えている場合には、記録層が、Ａｌ、Ｓｉ、Ｇｅ、Ｃ、Ｓｎ、Ａｕ、Ｚｎ、Ｃｕ、Ｂ、Ｍｇ、Ｔｉ、Ｍｎ、Ｆｅ、Ｇａ、Ｚｒ、ＡｇおよびＰｔよりなる群から選ばれる少なくとも一種の元素を主成分として含んでいることが好ましい。
【００６８】
本発明において、光記録ディスクが、無機化合物を含む二以上の記録層を備えている場合には、光記録ディスクが、第一の記録層および第二の記録層を備え、第一の記録層が、Ｓｉ、Ｇｅ、Ｓｎ、Ｍｇ、Ｉｎ、Ｚｎ、ＢｉおよびＡｌよりなる群から選ばれる元素を主成分として含み、第二の記録層が、Ｃｕを主成分として含んでいることが好ましく、第二の記録層は、第一の記録層に近傍に、好ましくは、第一の記録層に接触して、設けられる。
【００６９】
光記録ディスクが、Ｓｉ、Ｇｅ、Ｓｎ、Ｍｇ、Ｉｎ、Ｚｎ、ＢｉおよびＡｌよりなる群から選ばれる元素を主成分として含む第一の記録層と、Ｃｕを主成分として含み、第一の記録層の近傍に設けられた第二の記録層を備えている場合には、データを記録する際に、レーザ光によって、第一の記録層に主成分として含まれている元素と、第二の記録層に主成分として含まれている元素とが混合した領域が形成され、反射率を大きく変化させることが可能になり、第一の記録層に主成分として含まれている元素と、第二の記録層に主成分として含まれている元素とが混合した領域の反射率と、それ以外の領域の反射率の大きな差を利用することにより、情報を良好な感度で記録することができ、良好な感度で記録された初期の記録情報を、長期にわたって、保存することが可能になる。
【００７０】
本発明において、さらに好ましくは、第一の記録層が、Ｇｅ、Ｓｉ、Ｍｇ、ＡｌおよびＳｎよりなる群から選ばれる元素を主成分として含んでいる。
【００７１】
本発明において、好ましくは、第二の記録層に、Ａｌ、Ｓｉ、Ｚｎ、Ｍｇ、Ａｕ、Ｓｎ、Ｇｅ、Ａｇ、Ｐ、Ｃｒ、ＦｅおよびＴｉよりなる群から選ばれる少なくとも一種の元素が添加されている。
【００７２】
本発明において、さらに好ましくは、第二の記録層に、Ａｌ、Ｚｎ、ＳｎおよびＡｕよりなる群から選ばれる少なくとも一種の元素が添加されている。
【００７３】
本発明において、記録層が、ポルフィリン系色素を含んでいる場合には、記録層の表面に、誘電体層が形成されることが好ましい。
【００７４】
誘電体層は、記録層を機械的、化学的に保護する機能を有するとともに、記録層の光学特性を調整する干渉層としての機能を有している。誘電体層は、単層によって構成されていても、複数層によって構成されていてもよい。
【００７５】
本発明において、誘電体層は、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも１種の金属を含む酸化物、窒化物、硫化物、フッ化物、あるいは、これらの複合物によって形成することができ、ＺｎＳ−ＳｉＯ２  、ＡｌＮ、Ｔａ２  Ｏ３  、ＣｅＯ２−Ａｌ２Ｏ３などが、誘電体層を形成するために好ましく用いられる。
【００７６】
本発明において、光記録ディスクは、記録層上に形成された光透過層を備えている。
【００７７】
光透過層は、その内部を、記録用および／または再生用のレーザ光が透過する層である。
【００７８】
光透過層を形成するための材料としては、光学的に透明で、使用されるレーザ光の波長領域である３９０ないし４２０ｎｍでの光学吸収や反射が少なく、複屈折が小さいことが要求され、スピンコーティング法などによって、光透過層が形成される場合には、紫外線硬化型樹脂、電子線硬化型樹脂、熱硬化型樹脂などが、光透過層を形成するために用いられ、紫外線硬化型樹脂、電子線硬化型樹脂などの活性エネルギー線硬化型樹脂が、とくに好ましく、使用される。
【００７９】
光透過層を形成するために用いられる紫外線硬化性化合物および電子線硬化性化合物ならびにそれらの重合用組成物の具体例としては、アクリル酸やメタクリル酸のエステル化合物、エポキシアクリレート、ウレタンアクリレートなどのアクリル系二重結合、ジアリルフタレートのようなアリル系二重結合、マレイン酸誘導体等の不飽和二重結合などの紫外線照射または電子線照射によって架橋あるいは重合する基を分子中に含有または導入したモノマー、オリゴマーおよびポリマーなどを挙げることができる。これらは、多官能化合物、とくに３官能以上の化合物であることが好ましく、１種のみ用いても、２種以上を併用してもよい。単官能化合物を含んでいてもよい。
【００８０】
紫外線硬化性モノマーとしては、分子量２０００未満の化合物が、オリゴマーとしては、分子量２０００ないし１００００のものが好適である。これらの例としては、スチレン、エチルアクリレート、エチレングリコールジアクリレート、エチレングリコールジメタクリレート、ジエチレングリコールジアクリレート、ジエチレングリコールメタクリレート、１，６−ヘキサングリコールジアクリレート、１，６−ヘキサングリコールジメタクリレートなども挙げられるが、とくに好ましいものとしては、ペンタエリスリトールテトラ（メタ）  アクリレート、ペンタエリスリトール（メタ）  アクリレート、トリメチロールプロパントリ（メタ）  アクリレート、トリメチロールプロパンジ（メタ）  アクリレート、フェノールエチレンオキシド付加物の（メタ）  アクリレートなどが挙げられる。この他、紫外線硬化性オリゴマーとしては、オリゴエステルアクリレートやウレタンエラストマーのアクリル変性体などが挙げられる。
【００８１】
紫外線硬化性材料としては、さらに、エポキシ樹脂および光カチオン重合触媒を含有する組成物も、好ましく使用される。エポキシ樹脂としては、脂環式エポキシ樹脂が好ましく、とくに、分子内に、２個以上のエポキシ基を有するものが好ましい。脂環式エポキシ樹脂としては、３，４−エポキシシクロヘキシルメチル−３，４−エポキシシクロヘキサンカルボキシレート、ビス−（３，４−エポキシシクロヘキシルメチル）アジペート、ビス−（３，４−エポキシシクロヘキシル）アジペート、２−（３，４−エポキシシクロヘキシル−５，５−スピロ−３，４−エポキシ）シクロヘキサン−メタ−ジオキサン、ビス（２，３−エポキシシクロペンチル）エーテル、ビニルシクロヘキセンジオキシドなどの１種以上が好ましい。脂環式エポキシ樹脂のエポキシ当量はとくに限定されるものではないが、良好な硬化性が得られることから、６０ないし３００ｇ／ｍｏｌ、とくに１００ないし２００ｇ／ｍｏｌであることが好ましい。
【００８２】
光カチオン重合触媒は、公知のいずれのものを用いてもよく、とくに限定されるものではない。たとえば、光カチオン重合触媒として、１種以上の金属フルオロホウ酸塩および三フッ化ホウ素の錯体、ビス（ペルフルオロアルキルスルホニル）メタン金属塩、アリールジアゾニウム化合物、６Ａ族元素の芳香族オニウム塩、５Ａ族元素の芳香族オニウム塩、３Ａ族ないし５Ａ族元素のジカルボニルキレート、チオピリリウム塩、ＭＦ６  アニオン（ただし、Ｍは、Ｐ、ＡｓまたはＳｂ）を有する６Ａ族元素、トリアリールスルホニウム錯塩、芳香族イオドニウム錯塩、芳香族スルホニウム錯塩などを用いることができ、とくに、ポリアリールスルホニウム錯塩、ハロゲン含有錯イオンの芳香族スルホニウム塩またはイオドニウム塩、３Ａ族元素、５Ａ族元素および６Ａ族元素の芳香族オニウム塩の１種以上を用いることが好ましい。
【００８３】
光透過層を形成するために用いられる活性エネルギー線硬化型樹脂としては、２５℃において、１，０００ないし１０，０００センチポイズの粘度を有するものが好ましい。
【００８４】
本発明において、光透過層は、光記録ディスクが、ベア・ディスクの形で使用されることが想定されているから、ユーザーが光記録ディスクを取り扱う際に、光透過層の表面に傷が生じるおそれがあるので、耐擦傷性を有するのが好ましい。
【００８５】
本発明においては、好ましくは、光透過層は、ハードコート層としての機能を有することもでき、このような場合には、ハードコート層を設けなくても、光透過層によって、光記録ディスクの光入射面を保護することができるので、光透過層の表面に、ハードコート層を形成する必要がないから、製造工程を簡略化することができる。
【００８６】
本発明において、光記録層は、その表面に傷が入るのを防止するために、光透過層を硬くするための成分として、たとえば、無機微粒子が含有されたり、分子量２０００未満の硬化性モノマーが多く含有されることが好ましい。無機微粒子としては、たとえば、金属もしくは半金属の酸化物の微粒子が挙げられる。金属または半金属としては、例えば、Ｓｉ、Ｔｉ、Ａｌ、Ｚｎ、Ｉｎ、Ｓｎ、Ｓｂなどが挙げられる。また、酸化物、硫化物に代えて、Ｓｅ化物、Ｔｅ化物、窒化物、炭化物を用いることもできる。具体的には、たとえば、シリカ、アルミナ、ジルコニア、チタニアなどの微粒子が挙げられ、これらの中ではシリカ微粒子が好ましい。このような無機微粒子を光透過層に添加しておくことにより、光透過層の耐久磨耗性をより高めることができる。
【００８７】
シリカ微粒子の中では、活性エネルギー線反応性基を有する加水分解性シラン化合物によって、表面修飾されたものが、好ましく用いられる。このような反応性シリカ微粒子は、光透過層を硬化させる際の活性エネルギー線照射によって、架橋反応を起こし、ポリマーマトリクス中に固体される。このような反応性シリカ微粒子の例は、特開平９−１００１１１号公報などに記載されており、特開平９−１００１１１号公報に記載された反応性シリカ微粒子は、本発明において、好ましく用いることができる。
【００８８】
また、光透過層は、その表面に傷が入るのを防止するために、硬くするのではなく、逆に、より柔らかくし、柔軟性を持たせることによって、表面耐久性が確保されてもよい。
【００８９】
本発明において、光透過層は、活性エネルギー線硬化型樹脂をスピンコーティング法によって塗布し、その後、紫外線などの活性エネルギー線を照射して、硬化させて、形成することが好ましい。
【００９０】
本発明において、光透過層は、光学的に透明で、使用されるレーザ光の波長領域である３９０ないし４２０ｎｍでの光学吸収や反射が少なく、複屈折が小さい樹脂によって形成された所望の厚さのシートを、接着剤を用いて、接着することによって、光透過層を形成することもできる。
【００９１】
光透過層は、光透過性樹脂のシートを、接着剤を用いて、接着することによって、形成される場合には、光透過性樹脂のシートの表面耐久性を確保するために、光透過性樹脂に、無機微粒子が含まれることが好ましい。
【００９２】
光透過層を形成するためのシートに用いられる樹脂としては、たとえば、ポリカーボネート、アモルファスポリオレフィン、ポリエステルなどを挙げることができる。樹脂のシートの貼付前に、樹脂の熱変形温度に対して、−２０ないし＋８０℃の範囲で、シートの成膜時の残留応力を取り除く目的で、シート状の樹脂に、アニール処理（熱緩和処理）を施すこともできる。シート状の樹脂に、アニール処理を施さなかった場合には、光記録ディスクの保存時に、シートの残留応力の影響で、光記録ディスクが変形するおそれがある。アニール処理を施すための加熱手段は、ヒーター、ホットプレート、ホットローラ、ベーク炉、電磁誘導加熱などの公知の加熱手段の中から、工程条件などを元に、適宜選択することができる。
【００９３】
樹脂のシートを貼付するために使用される接着剤は、感圧性粘着剤や紫外線硬化型樹脂などから選択することができる。たとえば、光透過層の材料として上述した活性エネルギー線硬化型樹脂は、樹脂のシートを貼付するための接着剤として好適である。
【００９４】
樹脂のシートを貼付して、光透過層を形成する場合には、接着剤として、活性エネルギー線硬化型樹脂をスピンコーティング法によって塗布し、未硬化の活性エネルギー線硬化型樹脂層上に、樹脂のシートを載置し、その後、紫外線などの活性エネルギー線を照射して、活性エネルギー線硬化型樹脂層を硬化することによって、樹脂のシートを接着して、光透過層を形成するとよい。より具体的には、真空中（０．１気圧以下）において、樹脂のシートを未硬化の活性エネルギー線硬化型樹脂層上に載置し、次いで、大気圧雰囲気に戻して、紫外線を照射し、活性エネルギー線硬化型樹脂層を硬化させるとよい。
【００９５】
光透過層の膜厚は、スピンコーティング法により、光透過層を形成する場合には、１ないし１５０μｍが好ましく、シート状の樹脂を貼付して、光透過層を形成する場合には５０ないし１５０μｍが好ましい。
【００９６】
本発明において、光透過層の表面によって、レーザ光が入射する光入射面が構成されている場合には、光透過層は、その表面が、撥水性および／または潤滑性を有していることが好ましく、好ましくは、活性エネルギー線硬化性のシリコーン系化合物および／またはフッ素系化合物を含んでいる。
【００９７】
シリコーン系化合物としては、シリコーン系置換基と活性エネルギー線重合性の反応性基を含む化合物が挙げられ、フッ素系化合物としては、フッ素系置換基と活性エネルギー線重合性の反応性基を含む化合物が挙げられる。
【００９８】
活性エネルギー線重合性の反応性基としては、（メタ）アクリロイル基、ビニル基およびメルカプト基などの活性エネルギー線ラジカル重合性反応性基や、環状エーテル基およびビニルエーテル基などの活性エネルギー線カチオン重合性反応性基が挙げられる。
【００９９】
シリコーン系化合物としては、シリコーン系の置換基を有する部位と、（メタ）アクリロイル基、ビニル基、メルカプト基、環状エーテル基及びビニルエーテル基の中から選択される少なくとも１つの反応性基とを有する化合物が挙げられる。たとえば、以下の一般式で示される化合物が挙げられるが、必ずしも、これらに限定されるものではない。
Ｒ−〔Ｓｉ（ＣＨ３  ）２  Ｏ〕ｎ−Ｒ
Ｒ−〔Ｓｉ（ＣＨ３  ）２  Ｏ〕ｎ−Ｓｉ（ＣＨ３  ）３  
（ＣＨ３  ）３  ＳｉＯ−〔Ｓｉ（ＣＨ３  ）２  Ｏ〕ｎ−〔Ｓｉ（ＣＨ３  ）（Ｒ）Ｏ〕ｍ−Ｓｉ（ＣＨ３  ）３  
ここに、Ｒは、（メタ）アクリロイル基、ビニル基、メルカプト基、環状エーテル基およびビニルエーテル基よりなる群から選ばれる少なくとも１つの反応性基を含む置換基であり、ｎ、ｍは重合度である。
【０１００】
フッ素系化合物としては、フッ素系（メタ）アクリレート化合物が挙げられ、具体的には、２，２，３，３，３−ペンタフルオロプロピル（メタ）アクリレート、２，２，３，３−テトラフルオロプロピル（メタ）アクリレート、２，２，２−トリフルオロエチル（メタ）アクリレート、１Ｈ，１Ｈ，５Ｈ−オクタフルオロペンチル（メタ）アクリレート、３−（パーフルオロ−５−メチルヘキシル）−２−  ヒドロキシプロピル（メタ）アクリレート、２−（パーフルオロオクチル）エチルアクリレート、３−パーフルオロオクチル−２−ヒドロキシプロピル（メタ）アクリレート、２−（パーフルオロデシル）エチル（メタ）アクリレート、２−（パーフルオロ−９−メチルオクチル）エチル（メタ）アクリレート、３−（パーフルオロ−７−メチルオクチル）エチル（メタ）アクリレート、２−（パーフルオロ−９−メチルデシル）エチル（メタ）アクリレート、１Ｈ，１Ｈ，９Ｈ−ヘキサデカフルオロノニル（メタ）アクリレートなどのフッ化アクリレートが挙げられるが、必ずしも、これらに限定されるものではない。たとえば、（メタ）アクリレート基が導入されたパーフルオロポリエーテルなどの高分子化合物、あるいは、（メタ）アクリレート基の代わりに、ビニル基またはメルカプト基を有するフッ素系化合物なども好ましく用いることができる。
【０１０１】
また、フッ素系化合物としては、フッ素系置換基を有する部位と、環状エーテル基およびビニルエーテル基の中から選択される少なくとも１つの反応性基とを有する化合物が挙げられる。具体的には、３−（１Ｈ，１Ｈ−パーフルオロオクチロキシ）−１，２−エポキシプロパン、３−（１Ｈ，１Ｈ−パーフルオロノニロキシ）−１，２−エポキシプロパン、３−（１Ｈ，１Ｈ−パーフルオロデシロキシ）−１，２−エポキシプロパン、３−（１Ｈ，１Ｈ−パーフルオロウンデシロキシ）−１，２−エポキシプロパン、３−（１Ｈ，１Ｈ−パーフルオロテトラデシロキシ）−１，２−エポキシプロパン、３−（１Ｈ，１Ｈ−パーフルオロヘキサデシロキシ）−１，２−エポキシプロパン、１Ｈ，１Ｈ，６Ｈ，６Ｈ−パーフルオロ−１，６−ヘキサンジオールジグリシジルエーテル、１Ｈ，１Ｈ，８Ｈ，８Ｈ−パーフルオロ−１，８−オクタンジオールジグリシジルエーテル、１Ｈ，１Ｈ，９Ｈ，９Ｈ−パーフルオロ−１，９−ノナンジオールジグリシジルエーテル、１Ｈ，１Ｈ，１０Ｈ，１０Ｈ−パーフルオロ−１，１０−デカンジオールジグリシジルエーテル、１Ｈ，１Ｈ，１２Ｈ，１２Ｈ−パーフルオロ−１，１２−ドデカンジオールジグリシジルエーテル、アウジモント株式会社製「Ｆｏｍｂｒｉｎ  Ｚ  ＤＯＬ」（商品名：アルコール変性パーフルオロポリエーテル）のジグリシジルエーテルなどが挙げられるが、必ずしも、これらに限定されるものではない。たとえば、反応性基として、３，４−エポキシシクロヘキシル基などの脂環エポキシ基や、ビニルエーテル基を有する化合物も、好ましく用いることができる。
【０１０２】
本発明において、光透過層の厚さが、７０μｍないし１５０μｍであることが好ましい。光透過層の層厚が７０μｍ未満であるときは、光記録ディスクの表面に付着したゴミなどによって、データの読み取りエラーが生じやすくなり、一方、光透過層の層厚が１５０μｍを越えると、開口数（ＮＡ）が０．８５の対物レンズを用いて、４０５ｎｍの波長λを有するレーザ光を記録層上に集束させる場合に、チルトマージンＴが著しく小さくなるという問題が生じる。
【０１０３】
本発明において、好ましくは、光記録ディスクは、光透過層の表面上に形成された潤滑剤層を備え、潤滑剤層によって、レーザ光が入射する光入射面が構成されている。
【０１０４】
本発明において、潤滑剤層は、好ましくは、活性エネルギー線硬化性のシリコーン系化合物および／またはフッ素系化合物を主成分として含んでいる。潤滑剤層に含まれる活性エネルギー線硬化性のシリコーン系化合物および／またはフッ素系化合物としては、光透過層に含有させることができる活性エネルギー線硬化性のシリコーン系化合物および／またはフッ素系化合物と同様な化合物を用いることができる。
【０１０５】
本発明において、好ましくは、潤滑剤層は、潤滑剤溶液を、光透過層の表面に、スピンコーティング法などによって、塗布して、潤滑剤溶液の塗膜を形成し、活性エネルギー線を照射して、光透過層と潤滑剤溶液の塗膜を同時に硬化させて、形成される。
【０１０６】
本発明において、潤滑剤層は、好ましくは、１ｎｍないし１００ｎｍの厚さを有するように、光透過層の表面上に形成される。
【０１０７】
本発明において、光透過層の表面上に、潤滑剤層が形成される場合には、光透過層が、活性エネルギー線硬化性のシリコーン系化合物および／またはフッ素系化合物を含んでいることは必ずしも必要でない。
【０１０８】
本発明において、以上のような構成を有する光記録ディスクのレーザ光が入射する光入射面に、まず、人工指紋液が付着される。
【０１０９】
本発明において、人工指紋液を、光記録ディスクの光入射面に付着させるにあたっては、人工指紋液を、マグネティックスターラーを用いて、攪拌しながら、約１ｍｌを採取し、１．１ｍｍの厚さおよび１２０ｍｍの直径を有するポリカーボネート基板を、３秒間にわたって、５００ｒｐｍで回転させ、次いで、３秒間にわたって、２５０ｒｐｍで回転させて、人工指紋液を、ポリカーボネート基板上に、スピンコーティング法により、塗布して、塗膜を形成し、６０℃で、３分間にわたり、加熱して、塗膜中の不要な希釈溶剤であるメトキシプロパノールを完全に除去することによって、まず、擬似指紋パターン転写用の原版が形成される。
【０１１０】
一方、株式会社アズワンから入手した直径１２ｍｍのシリコーンゴム栓の端面を、ＪＩＳ  Ｒ６２５２に規定された基材Ｃｗ、研磨材Ａ、粒度Ｐ２４０の研磨紙を用いて、一様に研磨することによって、擬似指紋転写材が作製される。
【０１１１】
こうして得られた擬似指紋転写材の研磨された端面を、擬似指紋パターン転写用の原版に、荷重２９Ｎで、１０秒間にわたって、押し当てることによって、人工指紋液成分が、擬似指紋転写材の端面に転写される。
【０１１２】
次いで、光記録ディスクの中心から半径方向に４０ｍｍの位置にある光入射面、すなわち、光透過層の表面あるいは潤滑剤層の表面に、人工指紋液成分が付着された擬似指紋転写材の端面が、荷重２９Ｎで、１０秒間にわたって、押し当てられ、人工指紋液が、光記録ディスクの光入射面に転写される。
【０１１３】
こうして、光記録ディスクの光入射面に転写された人工指紋液は、光記録ディスクの光入射面に、重ねられた８枚のフェイシャルティシュー（株式会社クレシア製：商品名「クリネックス」）を介して、直径１６ｍｍのシリコーンゴム栓の端面を４．９Ｎの圧力で押圧し、シリコーンゴム栓の端面を、光記録ディスクの光入射面の中央から外周にかけて、ゆっくりと移動させることによって、人工指紋液が拭き取られる。
【０１１４】
本発明において、好ましくは、光記録ディスクの光入射面、すなわち、光透過層の表面あるいは潤滑剤層の表面は、人工指紋液を付着させたときに、光入射面の単位面積当たりに付着した人工指紋液が占める面積割合が２９％以下になるような表面特性を有している。
【０１１５】
したがって、光記録ディスクの光透過層の表面あるいは潤滑剤層の表面に、人工指紋液が付着したときには、光透過層の表面あるいは潤滑剤層の表面の単位面積当たりに付着した人工指紋液が占める面積割合は２９％以下になる。
【０１１６】
光記録ディスクの光入射面に、指紋が付着している場合には、ジッターが増大することが知られており、本発明において、人工指紋液は、人間の汗や皮脂と実質的に同じ物性を有しているから、光記録ディスクの光透過層の表面あるいは潤滑剤層の表面に、人工指紋液が付着している場合には、光透過層の表面あるいは潤滑剤層の表面の単位面積当たりに付着した人工指紋液が占める面積割合は２９％以下であっても、データ読み取り時におけるジッターが増大して、エラーが発生しやくなる。
【０１１７】
しかしながら、本発明者の研究によれば、光透過層の表面あるいは潤滑剤層の表面の単位面積当たりに付着した人工指紋液が占める面積割合が２９％の場合には、上述した人工指紋液の拭き取り操作を、５回にわたり、繰り返すことによって、ジッターの値を、人工指紋液を付着させる前の値の１．１５倍以下に低下させ得るとともに、人工指紋液の占める面積割合が２９％から小さくなるほど、より少ない拭き取り回数によって、ジッターの値を、人工指紋液を付着させる前の値の１．１５倍以下に低下させ得ることが見出されている。
【０１１８】
したがって、光透過層の表面あるいは潤滑剤層の表面に人工指紋液を付着させたときに、光透過層の表面あるいは潤滑剤層の表面の単位面積当たりに付着した人工指紋液が占める面積割合が２９％以下の場合には、光記録ディスクの光透過層の表面あるいは潤滑剤層の表面に、実際に、指紋が付着した場合にも、指紋の拭き取り操作を、５回にわたり、繰り返すことによって、光記録ディスクの光透過層の表面あるいは潤滑剤層の表面に、指紋が付着した後のジッターの値を、指紋が付着する前のジッターの値の１．１５倍以下にまで低下させることができ、指紋が付着したことに起因して、増大したジッターを実用的なレベルにまで低下させることが可能になる。
【０１１９】
あるいは、本発明において、好ましくは、光記録ディスクの光入射面、すなわち、光透過層の表面あるいは潤滑剤層の表面は、人工指紋液を付着させたときに、光透過層の表面あるいは潤滑剤層の表面に付着した人工指紋液の液滴の直径の最大値が８０μｍ以下であるような表面特性を有している。ここに、人工指紋液の液滴の直径は、光透過層の表面あるいは潤滑剤層の表面に付着した人工指紋液の液滴が真円であると仮定したときに、光透過層の表面あるいは潤滑剤層の表面に付着した人工指紋液の液滴の面積と等しい面積を有する真円の直径として定義される。
【０１２０】
したがって、光記録ディスクの光透過層の表面あるいは潤滑剤層の表面に、人工指紋液が付着したときには、光透過層の表面あるいは潤滑剤層の表面に付着した人工指紋液の液滴の直径の最大値は８０μｍ以下になる。
【０１２１】
光記録ディスクの光入射面に、指紋が付着している場合には、ジッターが増大することが知られており、本発明において、人工指紋液は、人間の汗や皮脂と実質的に同じ物性を有しているから、光記録ディスクの光透過層の表面あるいは潤滑剤層の表面に、人工指紋液が付着している場合には、光透過層の表面あるいは潤滑剤層の表面に付着した人工指紋液の液滴の直径の最大値が８０μｍ以下であっても、データ読み取り時におけるジッターが増大して、エラーが発生しやくなる。
【０１２２】
しかしながら、本発明者の研究によれば、光透過層の表面あるいは潤滑剤層の表面に付着した人工指紋液の液滴の直径の最大値が８０μｍの場合には、上述した人工指紋液の拭き取り操作を、５回にわたり、繰り返すことによって、ジッターの値を、人工指紋液を付着させる前の値の１．１５倍以下に低下させ得るとともに、人工指紋液の液滴の直径の最大値が８０μｍから小さくなるほど、より少ない拭き取り回数によって、ジッターの値を、人工指紋液を付着させる前の値の１．１５倍以下に低下させ得ることが見出されている。
【０１２３】
したがって、光記録ディスクの光透過層の表面あるいは潤滑剤層の表面に人工指紋液を付着させたときに、光透過層の表面あるいは潤滑剤層の表面に付着した人工指紋液の液滴の直径の最大値が８０μｍ以下の場合には、光記録ディスクの光透過層の表面あるいは潤滑剤層の表面に、実際に、指紋が付着した場合にも、指紋の拭き取り操作を、５回にわたり、繰り返すことによって、光記録ディスクの光透過層の表面あるいは潤滑剤層の表面に、指紋が付着した後のジッターの値を、指紋が付着する前のジッターの値の１．１５倍以下にまで低下させることができ、指紋が付着したことに起因して、増大したジッターを実用的なレベルにまで低下させることが可能になる。
【０１２４】
あるいは、本発明において、好ましくは、光記録ディスクの光入射面、すなわち、光透過層の表面あるいは潤滑剤層の表面には、人工指紋液を付着させたときに、２０μｍ以上の径の人工指紋液の液滴の周囲長さと面積とが、平均値で、４π×面積／（周囲長さ）２ ≧０．７０の関係を満たすような表面特性を有している。ここに、人工指紋液の液滴の直径は、光入射面に付着した人工指紋液の液滴が真円であると仮定したときに、光入射面に付着した人工指紋液の液滴の面積と等しい面積を有する真円の直径として定義される。
【０１２５】
したがって、光記録ディスクの光透過層の表面あるいは潤滑剤層の表面に、人工指紋液が付着したときには、２０μｍ以上の径の人工指紋液の液滴の周囲長さと面積とが、平均値で、４π×面積／（周囲長さ）２ ≧０．７０の関係を満たすことになる。
【０１２６】
光記録ディスクの光入射面に、指紋が付着している場合には、ジッターが増大することが知られており、本発明において、人工指紋液は、人間の汗や皮脂と実質的に同じ物性を有しているから、光記録ディスクの光透過層の表面あるいは潤滑剤層の表面に、人工指紋液が付着している場合には、２０μｍ以上の径の人工指紋液の液滴の周囲長さと面積とが、平均値で、４π×面積／（周囲長さ）２ ≧０．７０の関係を満たしている場合であっても、データ読み取り時におけるジッターが増大して、エラーが発生しやくなる。
【０１２７】
しかしながら、本発明者の研究によれば、２０μｍ以上の径の人工指紋液の液滴の周囲長さと面積とが、平均値で、４π×面積／（周囲長さ）２ ＝０．７０の関係を満たしている場合には、上述した人工指紋液の拭き取り操作を、５回にわたり、繰り返すことによって、人工指紋液を容易に拭き取ることができ、ジッターの値を、人工指紋液を付着させる前の値の１．１５倍以下に低下させ得るとともに、２０μｍ以上の径の人工指紋液の液滴の周囲長と面積との関係４π×面積／（周囲長）２  が、平均値で、０．７０より大きくなり、人工指紋液の液滴の形状が真円に近づくほど、より少ない拭き取り回数によって、ジッターの値を、人工指紋液を付着させる前の値の１．１５倍以下に低下させ得ることが見出されている。
【０１２８】
したがって、光記録ディスクの光透過層の表面あるいは潤滑剤層の表面に人工指紋液を付着させたときに、２０μｍ以上の径の人工指紋液の液滴の周囲長と面積とが、平均値で、４π×面積／（周囲長）２  ≧０．７０の関係を満たしている場合には、光記録ディスクの光透過層の表面あるいは潤滑剤層の表面に、実際に、指紋が付着した場合にも、指紋の拭き取り操作を、５回にわたり、繰り返すことによって、光記録ディスクの光透過層の表面あるいは潤滑剤層の表面に、指紋が付着した後のジッターの値を、指紋が付着する前のジッターの値の１．１５倍以下にまで低下させることができ、指紋が付着したことに起因して、増大したジッターを実用的なレベルにまで低下させることが可能になる。
【０１２９】
【発明の実施の形態】
以下、添付図面に基づいて、本発明の好ましい実施態様につき、詳細に説明を加える。
【０１３０】
図１は、本発明の好ましい実施態様にかかる光記録ディスクの略斜視図であり、図２には、図１のＡで示される部分の略拡大断面図である。
【０１３１】
図１に示されるように、本実施態様にかかる光記録ディスク１は、円板上をなし、図１および図２において、矢印で示される方向から、レーザ光が照射されるように構成されている。
【０１３２】
図２に示されるように、本実施態様にかかる光記録ディスク１は、基板２と、基板２の表面上に形成された反射層３と、反射層３の表面上に形成された第二の誘電体層４と、第二の誘電体層４の表面上に形成され、相変化膜によって形成された記録層５と、記録層５の表面上に形成された第一の誘電体層６と、第一の誘電体層６の表面上に形成された光透過層７と、光透過層７の表面上に形成された潤滑剤層８を備えている。
【０１３３】
基板２は、光記録ディスク１の機械的な支持体として、機能するものである。
【０１３４】
基板２を形成するための材料は、光記録ディスク１の支持体として機能することができれば、とくに限定されるものではなく、基板２は、たとえば、ガラス、セラミックス、樹脂などによって、形成することができる。これらのうち、成形の容易性の観点から、樹脂が好ましく使用される。このような樹脂としては、ポリカーボネート樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂などが挙げられる。これらの中でも、加工性、光学特性などの点から、ポリカーボネート樹脂が、とくに好ましく、本実施態様においては、基板２は、ポリカーボネート樹脂によって形成されている。
【０１３５】
本実施態様においては、基板２は、約１．１ｍｍの厚さを有している。
【０１３６】
本実施態様においては、レーザ光は、基板２とは反対側に位置する光透過層７を介して、照射されるから、基板２が、光透過性を有していることは必ずしも必要でない。
【０１３７】
図２に示されるように、基板２の表面には、交互に、グルーブ２ａおよびランド２ｂが形成されている。基板２の表面に形成されたグルーブ２ａおよび／またはランド２ｂは、データを記録する場合およびデータを再生する場合において、レーザ光のガイドトラックとして、機能する。
【０１３８】
グルーブ２ａの深さは、とくに限定されるものではないが、λ／（８ｎ）ないしλ／（４ｎ）（λは、レーザ光の波長であり、ｎは、後述する光透過層の屈折率である。）に設定することが好ましく、グルーブ２ａのピッチは、とくに限定されるものではないが、０．２μｍないし０．４μｍに設定することが好ましい。
【０１３９】
図２に示されるように、基板２の表面上には、反射層３が形成されている。
【０１４０】
反射層３は、光透過層７を介して、照射されるレーザ光を反射し、再び、光透過層７から出射させる役割を果たし、通常、１０ないし３００ｎｍ程度の厚さを有している。
【０１４１】
反射層３の厚さは、とくに限定されるものではないが、１０ｎｍないし３００ｎｍであることが好ましく、２０ｎｍないし２００ｎｍであることが、とくに好ましい。
【０１４２】
反射層３を形成するための材料は、レーザ光を反射できればよく、とくに限定されるものではなく、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕなどによって、反射層３を形成することができる。これらのうち、高い反射率を有しているＡｌ、Ａｕ、Ａｇ、Ｃｕ、または、ＡｇとＣｕとの合金などのこれらの金属の少なくとも１つを含む合金などの金属材料が、反射層３を形成するために、好ましく用いられる。
【０１４３】
反射層３は、たとえば、反射層１２の構成元素を含む化学種を用いた気相成長法によって、形成することができる。気相成長法としては、真空蒸着法、スパッタリング法などが挙げられる。
【０１４４】
反射層３は、レーザ光を用いて、記録層５に記録されたデータを再生するときに、多重干渉効果によって、記録部と未記録部との反射率の差を大きくして、高い再生信号（Ｃ／Ｎ比）を得るために、設けられている。
【０１４５】
図２に示されるように、反射層３の表面上には、第二の誘電体層４が形成されている。
【０１４６】
第二の誘電体層４は、第一の誘電体層６とともに、記録層５を機械的、化学的に保護するとともに、光学特性を調整する機能を有している。
【０１４７】
第二の誘電体層は、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも一種の金属を含む酸化物、窒化物、硫化物、フッ化物、あるいは、これらの複合物から形成されることが好ましい。
【０１４８】
第二の誘電体層４は、たとえば、第二の誘電体層４の構成元素を含む化学種を用いた気相成長法によって、反射層３の表面上に形成することができる。気相成長法としては、真空蒸着法、スパッタリング法などが挙げられる。
【０１４９】
図２に示されるように、第二の誘電体層４の表面上には、記録層５が形成されている。
【０１５０】
記録層５は、相変化膜によって形成され、Ｇｅ−Ｓｂ−Ｔｅ、Ｉｎ−Ｓｂ−Ｔｅ、Ｓｎ−Ｓｅ−Ｔｅ、Ｇｅ−Ｔｅ−Ｓｎ、Ｉｎ−Ｓｅ−Ｔｌ、Ｉｎ−Ｓｂ−Ｔｅなどを含んでいる。
【０１５１】
記録層５は、記録層５の構成元素を含む化学種を用いた気相成長法によって、形成することができる。気相成長法としては、真空蒸着法、スパッタリング法などが挙げられる。
【０１５２】
記録層５は、通常、３ないし５０ｎｍ程度の厚さを有するように形成される。
【０１５３】
図２に示されるように、記録層５の表面上には、第一の誘電体層６が形成されている。
【０１５４】
第一の誘電体層６は、たとえば、第一の誘電体層６の構成元素を含む化学種を用いた気相成長法によって、形成することができる。気相成長法としては、真空蒸着法、スパッタリング法などが挙げられる。
【０１５５】
第一の誘電体層は、Ｓｉ、Ｚｎ、Ａｌ、Ｔａ、Ｔｉ、Ｃｏ、Ｚｒ、Ｐｂ、Ａｇ、Ｚｎ、Ｓｎ、Ｃａ、Ｃｅ、Ｖ、Ｃｕ、Ｆｅ、Ｍｇよりなる群から選ばれる少なくとも一種の金属を含む酸化物、窒化物、硫化物、フッ化物、あるいは、これらの複合物から形成されることが好ましい。
【０１５６】
第一の誘電体層６と第二の誘電体層４は、互いに同じ誘電体材料によって形成されていてもよいが、異なる誘電体材料によって形成されていてもよい。さらに、第一の誘電体層６および第二の誘電体層４の少なくとも一方が、複数の誘電体膜からなる多層構造であってもよい。
【０１５７】
図２に示されるように、第一の誘電体層６の表面上には、光透過層７が形成されている。
【０１５８】
光透過層７は、レーザ光を透過させるとともに、光記録ディスクの光入射面を保護する機能を有している。
【０１５９】
光透過層７を形成するための材料としては、光学的に透明で、使用されるレーザ光の波長領域である３９０ないし４２０ｎｍでの光学吸収や反射が少なく、複屈折が小さいことが要求され、スピンコーティング法などによって、光透過層７が形成される場合には、紫外線硬化型樹脂、電子線硬化型樹脂、熱硬化型樹脂などが、光透過層７を形成するために用いられ、紫外線硬化型樹脂、電子線硬化型樹脂などの活性エネルギー線硬化型樹脂が、とくに好ましく、使用される。
【０１６０】
本実施態様においては、光透過層７が、ハードコート層としての機能を有し、光記録ディスクを保護する機能を有するように構成される。
【０１６１】
光記録層７は、その表面に傷が入るのを防止するために、光透過層を硬くするための成分として、たとえば、無機微粒子が含有されたり、分子量２０００未満の硬化性モノマーが多く含有されることが好ましい。
【０１６２】
光透過層７に用いられる無機微粒子としては、たとえば、金属もしくは半金属の酸化物の微粒子、または、金属もしくは半金属の硫化物の微粒子が挙げられる。金属または半金属としては、たとえば、Ｓｉ、Ｔｉ、Ａｌ、Ｚｎ、Ｚｒ、Ｉｎ、Ｓｎ、Ｓｂなどが挙げられる。また、酸化物、硫化物に代えて、Ｓｅ化物、Ｔｅ化物、窒化物、炭化物を用いることもできる。具体的には、たとえば、シリカ、アルミナ、ジルコニア、チタニアなどの微粒子が挙げられ、これらの中では、シリカ微粒子が好ましい。このような無機微粒子を光透過層に添加しておくことにより、光透過層７の耐摩耗性をより高めることができる。
【０１６３】
また、光透過層７は、第一の誘電体層６の表面に、光透過性樹脂によって形成されたシートを、接着剤を用いて、接着することによって、形成されてもよく、光透過層７が、光透過性樹脂のシートを、接着剤を用いて、接着することによって、形成される場合には、光透過性樹脂のシートの表面耐久性を確保するために、光透過性樹脂に、無機微粒子が含まれることが好ましい。
【０１６４】
光透過層７の膜厚は、スピンコーティング法により、光透過層７を形成する場合には、７０ないし１５０μｍが好ましく、光透過性樹脂によって形成されたシートを、接着剤を用いて、第一の誘電体層６の表面に接着して、光透過層７を形成する場合には７０ないし１５０μｍが好ましい。
【０１６５】
図２に示されるように、光透過層７の表面上には、潤滑剤層８が形成されている。
【０１６６】
潤滑剤層８は活性エネルギー線硬化性のシリコーン系化合物および／またはフッ素系化合物を主成分として含んでいる。
【０１６７】
シリコーン系化合物としては、シリコーン系置換基と活性エネルギー線重合性の反応性基を含む化合物が挙げられ、フッ素系化合物としては、フッ素系置換基と活性エネルギー線重合性の反応性基を含む化合物が挙げられる。
【０１６８】
活性エネルギー線重合性の反応性基としては、（メタ）アクリロイル基、ビニル基およびメルカプト基などの活性エネルギー線ラジカル重合性反応性基や、環状エーテル基およびビニルエーテル基などの活性エネルギー線カチオン重合性反応性基が挙げられる。
【０１６９】
潤滑剤層８に含まれるシリコーン系化合物としては、シリコーン系の置換基を有する部位と、（メタ）アクリロイル基、ビニル基、メルカプト基、環状エーテル基及びビニルエーテル基の中から選択される少なくとも１つの反応性基とを有する化合物が挙げられ、たとえば、以下の一般式で示されるシリコーン系化合物が挙げられる。
Ｒ−〔Ｓｉ（ＣＨ３  ）２  Ｏ〕ｎ−Ｒ
Ｒ−〔Ｓｉ（ＣＨ３  ）２  Ｏ〕ｎ−Ｓｉ（ＣＨ３  ）３  
（ＣＨ３  ）３  ＳｉＯ−〔Ｓｉ（ＣＨ３  ）２  Ｏ〕ｎ−〔Ｓｉ（ＣＨ３  ）（Ｒ）Ｏ〕ｍ−Ｓｉ（ＣＨ３  ）３  
ここに、Ｒは、（メタ）アクリロイル基、ビニル基、メルカプト基、環状エーテル基およびビニルエーテル基よりなる群から選ばれる少なくとも１つの反応性基を含む置換基であり、ｎ、ｍは重合度である。
【０１７０】
潤滑剤層８に含まれるフッ素系化合物としては、フッ素系（メタ）アクリレート化合物が挙げられ、具体的には、２，２，３，３，３−ペンタフルオロプロピル（メタ）アクリレート、２，２，３，３−テトラフルオロプロピル（メタ）アクリレート、２，２，２−トリフルオロエチル（メタ）アクリレート、１Ｈ，１Ｈ，５Ｈ−オクタフルオロペンチル（メタ）アクリレート、３−（パーフルオロ−５−メチルヘキシル）−２−  ヒドロキシプロピル（メタ）アクリレート、２−（パーフルオロオクチル）エチルアクリレート、３−パーフルオロオクチル−２−ヒドロキシプロピル（メタ）アクリレート、２−（パーフルオロデシル）エチル（メタ）アクリレート、２−（パーフルオロ−９−メチルオクチル）エチル（メタ）アクリレート、３−（パーフルオロ−７−メチルオクチル）エチル（メタ）アクリレート、２−（パーフルオロ−９−メチルデシル）エチル（メタ）アクリレート、１Ｈ，１Ｈ，９Ｈ−ヘキサデカフルオロノニル（メタ）アクリレートなどのフッ化アクリレートが挙げられる。
【０１７１】
また、潤滑剤層８に含まれるフッ素系化合物としては、フッ素系置換基を有する部位と、環状エーテル基およびビニルエーテル基の中から選択される少なくとも１つの反応性基とを有する化合物が挙げられる。具体的には、３−（１Ｈ，１Ｈ−パーフルオロオクチロキシ）−１，２−エポキシプロパン、３−（１Ｈ，１Ｈ−パーフルオロノニロキシ）−１，２−エポキシプロパン、３−（１Ｈ，１Ｈ−パーフルオロデシロキシ）−１，２−エポキシプロパン、３−（１Ｈ，１Ｈ−パーフルオロウンデシロキシ）−１，２−エポキシプロパン、３−（１Ｈ，１Ｈ−パーフルオロテトラデシロキシ）−１，２−エポキシプロパン、３−（１Ｈ，１Ｈ−パーフルオロヘキサデシロキシ）−１，２−エポキシプロパン、１Ｈ，１Ｈ，６Ｈ，６Ｈ−パーフルオロ−１，６−ヘキサンジオールジグリシジルエーテル、１Ｈ，１Ｈ，８Ｈ，８Ｈ−パーフルオロ−１，８−オクタンジオールジグリシジルエーテル、１Ｈ，１Ｈ，９Ｈ，９Ｈ−パーフルオロ−１，９−ノナンジオールジグリシジルエーテル、１Ｈ，１Ｈ，１０Ｈ，１０Ｈ−パーフルオロ−１，１０−デカンジオールジグリシジルエーテル、１Ｈ，１Ｈ，１２Ｈ，１２Ｈ−パーフルオロ−１，１２−ドデカンジオールジグリシジルエーテル、アウジモント株式会社製「Ｆｏｍｂｒｉｎ  Ｚ  ＤＯＬ」（商品名：アルコール変性パーフルオロポリエーテル）のジグリシジルエーテルなどが挙げられる。
【０１７２】
潤滑剤層８は、１ｎｍないし１００ｎｍの厚さを有している。
【０１７３】
潤滑剤層８は、潤滑剤溶液を、光透過層７の表面に、スピンコーティング法などによって、塗布して、潤滑剤溶液の塗膜を形成し、活性エネルギー線を照射して硬化させて、形成される。
【０１７４】
本実施態様においては、潤滑剤層８によって、光記録ディスク１のレーザ光が入射する光入射面が構成されており、潤滑剤層８の表面は、人工指紋液を付着させたときに、表面の単位面積当たりに付着した人工指紋液が占める面積割合が、２９％以下になるような表面特性を有している。
【０１７５】
すなわち、まず、微粒子状物質として、０．４重量部のＪＩＳ  Ｚ８９０１に定められた試験用粉体１第１１種（平均粒径：１．６ないし２．３μｍ）の関東ロームと、分散媒として、１重量部のトリオレインと、希釈剤として、１０重量部のメトキシプロパノールとを混合、攪拌して，人工指紋液が調製される。
【０１７６】
次いで、こうして調製された人工指紋液を、マグネティックスターラーを用いて、攪拌しながら、約１ｍｌを採取し、１．１ｍｍの厚さおよび１２０ｍｍの直径を有するポリカーボネート基板を、３秒間にわたって、５００ｒｐｍで回転させ、次いで、３秒間にわたって、２５０ｒｐｍで回転させて、人工指紋液を、ポリカーボネート基板上に、スピンコーティング法により、塗布して、塗膜を形成し、塗膜が形成された基板を、６０℃で、３分間にわたり、加熱して、塗膜中の不要な希釈溶剤であるメトキシプロパノールを完全に除去することによって、擬似指紋パターン転写用の原版が形成される。
【０１７７】
さらに、直径１２ｍｍのシリコーンゴム栓の端面を、ＪＩＳ  Ｒ６２５２に規定された基材Ｃｗ、研磨材Ａ、粒度Ｐ２４０の研磨紙を用いて、一様に研磨することによって、擬似指紋転写材が作製される。
【０１７８】
こうして得られた擬似指紋転写材の研磨された端面が、擬似指紋パターン転写用の原版に、荷重２９Ｎで、１０秒間にわたって、押し当てられ、人工指紋液が、擬似指紋転写材の端面に転写される。
【０１７９】
次いで、図１および図２に示される光記録ディスク１の中心から半径方向に４０ｍｍの位置にある潤滑剤層８の表面に、人工指紋液が付着された擬似指紋転写材の端面を、荷重２９Ｎで、１０秒間にわたり、押し当てることによって、潤滑剤層８の表面に、人工指紋液が転写される。
【０１８０】
本実施態様においては、こうして、潤滑剤層８の表面に、人工指紋液を付着させたときに、潤滑剤層８の表面が、表面の単位面積当たりに付着した人工指紋液が占める面積割合が２９％以下になるような表面特性を有している。
【０１８１】
したがって、本実施態様においては、人工指紋液は、表面の単位面積当たりに付着した人工指紋液が占める面積割合が２９％以下になるように、潤滑剤層８の表面に付着し、本実施態様において、人工指紋液は、人間の汗や皮脂と実質的に同じ物性を有しているから、光記録ディスク１の潤滑剤層８の表面に、指紋が付着した場合においても、人間の汗や皮脂よりなる指紋液は、表面の単位面積当たりに付着した指紋液が占める面積割合が２９％以下になるように、潤滑剤層８の表面に付着する。
【０１８２】
光記録ディスク１の光入射面に、指紋が付着している場合には、ジッターが増大することが知られており、光入射面である潤滑剤層８の表面の単位面積当たりに付着した指紋液が占める面積割合は２９％以下であっても、ジッターは増大する。
【０１８３】
したがって、データの読み取り時のエラーを防止するためには、ジッターを低下させることが必要であり、そのためには、光記録ディスク１の潤滑剤層８の表面に付着した指紋を拭き取ることが必要になる。
【０１８４】
本実施態様においては、人間の汗や皮脂と実質的に同じ物性を有し、光記録ディスク１の潤滑剤層８の表面に付着した人工指紋液が、光記録ディスク１の潤滑剤層８の表面に、重ねられた８枚のフェイシャルティシューを介して、直径１６ｍｍのシリコーンゴム栓の端面を４．９Ｎの圧力で押圧し、潤滑剤層８の表面と、シリコーンゴム栓とを相対的に移動させることによって、拭き取られるように構成されている。
【０１８５】
本発明者の研究によれば、光記録ディスク１の光入射面である潤滑剤層８の表面の単位面積当たりに付着した人工指紋液が占める面積割合が２９％の場合には、かかる拭き取り操作を、５回にわたり、繰り返すことによって、ジッターの値を、人工指紋液を付着させる前の値の１．１５倍以下に低下させ得るとともに、人工指紋液の占める面積割合が２９％から小さくなるほど、より少ない拭き取り回数によって、ジッターの値を、人工指紋液を付着させる前の値の１．１５倍以下に低下させ得ることが見出されている。
【０１８６】
したがって、本実施態様においては、光記録ディスク１の潤滑剤層８の表面に、実際に、指紋が付着した場合にも、指紋の拭き取り操作を、５回にわたり、繰り返すことによって、光記録ディスク１の光入射面である潤滑剤層８の表面に、指紋が付着した後のジッターの値を、指紋が付着する前のジッターの値の１．１５倍以下にまで低下させることができ、指紋が付着したことに起因して、増大したジッターを実用的なレベルにまで低下させることが可能となり、ジッターの増大に起因するデータの読み取りエラーを効果的に防止することができる。
【０１８７】
図３は、本発明の別の好ましい実施態様にかかる光記録ディスクの略斜視図であり、図４は、図３のＢで示された部分の略拡大断面図である。
【０１８８】
図４に示されるように、本実施態様にかかる光記録ディスク９は、基板２と、基板２の表面上に形成された反射層３と、反射層３の表面上に形成された第二の誘電体層４と、第二の誘電体層４の表面上に形成された記録層５と、記録層５の表面上に形成された第一の誘電体層６と、第一の誘電体層６の表面上に形成された光透過層７とを備え、図１および図２に示された光記録ディスク１とは異なり、光透過層７の表面上に、潤滑剤層は形成されていない。
【０１８９】
本実施態様にかかる光記録ディスク９の光透過層７は、活性エネルギー線硬化性のシリコーン系化合物および／またはフッ素系化合物を含んでいる。
【０１９０】
光透過層７に含まれるシリコーン系化合物としては、シリコーン系置換基と活性エネルギー線重合性の反応性基を含む化合物が挙げられ、フッ素系化合物としては、フッ素系置換基と活性エネルギー線重合性の反応性基を含む化合物が挙げられる。
【０１９１】
活性エネルギー線重合性の反応性基としては、（メタ）アクリロイル基、ビニル基およびメルカプト基などの活性エネルギー線ラジカル重合性反応性基や、環状エーテル基およびビニルエーテル基などの活性エネルギー線カチオン重合性反応性基が挙げられる。
【０１９２】
光透過層７に含まれるシリコーン系化合物としては、シリコーン系の置換基を有する部位と、（メタ）アクリロイル基、ビニル基、メルカプト基、環状エーテル基及びビニルエーテル基の中から選択される少なくとも１つの反応性基とを有する化合物が挙げられ、たとえば、以下の一般式で示される化合物が挙げられる。
Ｒ−〔Ｓｉ（ＣＨ３  ）２  Ｏ〕ｎ−Ｒ
Ｒ−〔Ｓｉ（ＣＨ３  ）２  Ｏ〕ｎ−Ｓｉ（ＣＨ３  ）３  
（ＣＨ３  ）３  ＳｉＯ−〔Ｓｉ（ＣＨ３  ）２  Ｏ〕ｎ−〔Ｓｉ（ＣＨ３  ）（Ｒ）Ｏ〕ｍ−Ｓｉ（ＣＨ３  ）３  
ここに、Ｒは、（メタ）アクリロイル基、ビニル基、メルカプト基、環状エーテル基およびビニルエーテル基よりなる群から選ばれる少なくとも１つの反応性基を含む置換基であり、ｎ、ｍは重合度である。
【０１９３】
光透過層７に含まれるフッ素系化合物としては、フッ素系（メタ）アクリレート化合物が挙げられ、具体的には、２，２，３，３，３−ペンタフルオロプロピル（メタ）アクリレート、２，２，３，３−テトラフルオロプロピル（メタ）アクリレート、２，２，２−トリフルオロエチル（メタ）アクリレート、１Ｈ，１Ｈ，５Ｈ−オクタフルオロペンチル（メタ）アクリレート、３−（パーフルオロ−５−メチルヘキシル）−２−  ヒドロキシプロピル（メタ）アクリレート、２−（パーフルオロオクチル）エチルアクリレート、３−パーフルオロオクチル−２−ヒドロキシプロピル（メタ）アクリレート、２−（パーフルオロデシル）エチル（メタ）アクリレート、２−（パーフルオロ−９−メチルオクチル）エチル（メタ）アクリレート、３−（パーフルオロ−７−メチルオクチル）エチル（メタ）アクリレート、２−（パーフルオロ−９−メチルデシル）エチル（メタ）アクリレート、１Ｈ，１Ｈ，９Ｈ−ヘキサデカフルオロノニル（メタ）アクリレートなどのフッ化アクリレートが挙げられる。
【０１９４】
光透過層７に含まれるフッ素系化合物としては、フッ素系置換基を有する部位と、環状エーテル基およびビニルエーテル基の中から選択される少なくとも１つの反応性基とを有する化合物が挙げられる。具体的には、３−（１Ｈ，１Ｈ−パーフルオロオクチロキシ）−１，２−エポキシプロパン、３−（１Ｈ，１Ｈ−パーフルオロノニロキシ）−１，２−エポキシプロパン、３−（１Ｈ，１Ｈ−パーフルオロデシロキシ）−１，２−エポキシプロパン、３−（１Ｈ，１Ｈ−パーフルオロウンデシロキシ）−１，２−エポキシプロパン、３−（１Ｈ，１Ｈ−パーフルオロテトラデシロキシ）−１，２−エポキシプロパン、３−（１Ｈ，１Ｈ−パーフルオロヘキサデシロキシ）−１，２−エポキシプロパン、１Ｈ，１Ｈ，６Ｈ，６Ｈ−パーフルオロ−１，６−ヘキサンジオールジグリシジルエーテル、１Ｈ，１Ｈ，８Ｈ，８Ｈ−パーフルオロ−１，８−オクタンジオールジグリシジルエーテル、１Ｈ，１Ｈ，９Ｈ，９Ｈ−パーフルオロ−１，９−ノナンジオールジグリシジルエーテル、１Ｈ，１Ｈ，１０Ｈ，１０Ｈ−パーフルオロ−１，１０−デカンジオールジグリシジルエーテル、１Ｈ，１Ｈ，１２Ｈ，１２Ｈ−パーフルオロ−１，１２−ドデカンジオールジグリシジルエーテル、アウジモント株式会社製「Ｆｏｍｂｒｉｎ  Ｚ  ＤＯＬ」（商品名：アルコール変性パーフルオロポリエーテル）のジグリシジルエーテルなどが挙げられる。
【０１９５】
本実施態様においては、光透過層７によって、光記録ディスク９のレーザ光が入射する光入射面が構成されており、光透過層７の表面は、人工指紋液を付着させたときに、表面の単位面積当たりに付着した人工指紋液が占める面積割合が２９％以下になるような表面特性を有している。
【０１９６】
したがって、本実施態様においては、人工指紋液は、表面の単位面積当たりに付着した人工指紋液が占める面積割合が２９％以下になるように、光透過層７の表面に付着し、本実施態様において、人工指紋液は、人間の汗や皮脂と実質的に同じ物性を有しているから、光記録ディスク９の光透過層７の表面に、指紋が付着した場合においても、人間の汗や皮脂よりなる指紋液は、表面の単位面積当たりに付着した指紋液が占める面積割合が２９％以下になるように、光透過層７の表面に付着する。
【０１９７】
光記録ディスク９の光入射面に、指紋が付着している場合には、ジッターが増大することが知られており、光入射面である光透過層７の表面の単位面積当たりに付着した指紋液が占める面積割合は２９％以下であっても、ジッターは増大する。
【０１９８】
したがって、データの読み取り時のエラーを防止するためには、ジッターを低下させることが必要であり、そのためには、光記録ディスク９の光透過層７の表面に付着した指紋を拭き取ることが必要になる。
【０１９９】
本実施態様においては、人間の汗や皮脂と実質的に同じ物性を有し、光記録ディスク９の光透過層７の表面に付着した人工指紋液が、光記録ディスク９の光透過層７の表面に、重ねられた８枚のフェイシャルティシューを介して、直径１６ｍｍのシリコーンゴム栓の端面を４．９Ｎの圧力で押圧し、光透過層７の表面と、シリコーンゴム栓とを相対的に移動させることによって、拭き取られるように構成されている。
【０２００】
本発明者の研究によれば、光記録ディスク９の光入射面である光透過層７の表面の単位面積当たりに付着した人工指紋液が占める面積割合が２９％の場合には、かかる拭き取り操作を、５回にわたり、繰り返すことによって、ジッターの値を、人工指紋液を付着させる前の値の１．１５倍以下に低下させ得るとともに、人工指紋液の占める面積割合が２９％から小さくなるほど、より少ない拭き取り回数によって、ジッターの値を、人工指紋液を付着させる前の値の１．１５倍以下に低下させ得ることが見出されている。
【０２０１】
したがって、本実施態様においては、光記録ディスク９の光透過層７の表面に、実際に、指紋が付着した場合にも、指紋の拭き取り操作を、５回にわたり、繰り返すことによって、光記録ディスク９の光入射面である光透過層７の表面に、指紋が付着した後のジッターの値を、指紋が付着する前のジッターの値の１．１５倍以下にまで低下させることができ、指紋が付着したことに起因して、増大したジッターを実用的なレベルにまで低下させることが可能となり、ジッターの増大に起因するデータの読み取りエラーを効果的に防止することができる。
【０２０２】
本発明は、以上の実施態様および実施例に限定されることなく、特許請求の範囲に記載された発明の範囲内で種々の変更が可能であり、それらも本発明の範囲内に包含されるものであることはいうまでもない。
【０２０３】
たとえば、図１および図２に示された実施態様においては、光記録ディスク１の光入射面を構成する潤滑剤層８の表面は、潤滑剤層８の表面に、人工指紋液を付着させたときに、表面の単位面積当たりに付着した人工指紋液が占める面積割合が２９％以下になるような表面特性を有し、図３および図４に示された実施態様においては、光記録ディスク９の光入射面を構成する光透過層７の表面は、光透過層７の表面に、人工指紋液を付着させたときに、表面の単位面積当たりに付着した人工指紋液が占める面積割合が２９％以下になるような表面特性を有しているが、光記録ディスク１の潤滑剤層の表面あるいは光記録ディスク９の光透過層７の表面が、人工指紋液を付着させたときに、人工指紋液の拭き取り操作を、５回にわたり、繰り返すことによって、ジッターの値を、人工指紋液を付着させる前の値の１．１５倍以下に低下させることができる表面特性を有していれば、光記録ディスク１の潤滑剤層の表面あるいは光記録ディスク９の光透過層７の表面が、人工指紋液を付着させたときに、表面の単位面積当たりに付着した人工指紋液が占める面積割合が２９％以下になるような表面特性を有していることは必ずしも必要でなく、光記録ディスク１の潤滑剤層の表面あるいは光記録ディスク９の光透過層７の表面が、人工指紋液を付着させたときに、表面に付着した人工指紋液の液滴の最大径が８０μｍ以下であるような表面特性を有していてもよいし、光記録ディスク１の潤滑剤層の表面あるいは光記録ディスク９の光透過層７の表面が、人工指紋液を付着させたときに、２０μｍ以上の径の人工指紋液の液滴の周囲長さと面積とが、平均値で、４π×面積／（周囲長さ）２ ≧０．７０の関係を満たすような表面特性を有していてもよい。ここに、人工指紋液の液滴の直径は、潤滑剤層８の表面あるいは光透過層７の表面に付着した人工指紋液の液滴が真円であると仮定したときに、潤滑剤層８の表面あるいは光透過層７の表面に付着した人工指紋液の液滴の面積と等しい面積を有する真円の直径として定義される。
【０２０４】
さらに、図１および図２に示された実施態様においては、光記録ディスク１は、基板２と、基板２の表面上に形成された反射層３と、反射層３の表面上に形成された第二の誘電体層４と、第二の誘電体層４の表面上に形成され、相変化膜によって形成された記録層５と、記録層５の表面上に形成された第一の誘電体層６と、第一の誘電体層６の表面上に形成された光透過層７と、光透過層７の表面上に形成された潤滑剤層８を備え、図３および図４に示された実施態様においては、光記録ディスク９は、基板２と、基板２の表面上に形成された反射層３と、反射層３の表面上に形成された第二の誘電体層４と、第二の誘電体層４の表面上に形成された記録層５と、記録層５の表面上に形成された第一の誘電体層６と、第一の誘電体層６の表面上に形成された光透過層７とを備えているが、光記録ディスク１が、基板２と、基板２の表面上に形成された反射層３と、反射層３の表面上に形成された第二の誘電体層４と、第二の誘電体層４の表面上に形成され、相変化膜によって形成された記録層５と、記録層５の表面上に形成された第一の誘電体層６と、第一の誘電体層６の表面上に形成された光透過層７と、光透過層７の表面上に形成された潤滑剤層８を備え、光記録ディスク９が、基板２と、基板２の表面上に形成された反射層３と、反射層３の表面上に形成された第二の誘電体層４と、第二の誘電体層４の表面上に形成された記録層５と、記録層５の表面上に形成された第一の誘電体層６と、第一の誘電体層６の表面上に形成された光透過層７とを備えていることは必ずしも必要でなく、記録層の構成およびそれに関連する層構成は、とくに限定されるものではなく、相変化膜によって形成された記録層５に代えて、シアニン系色素、フタロシアニン系色素、アゾ色素、ポルフィリン系色素などの有機色素を含む記録層を備えていてもよく、さらには、Ｓｉ、Ｇｅ、Ｓｎ、Ｍｇ、Ｉｎ、Ｚｎ、ＢｉおよびＡｌよりなる群から選ばれる元素を主成分として含む第一の記録層と、Ｃｕを主成分として含み、第一の記録層の近傍に設けられた第二の記録層を備えていてもよい。
【０２０５】
【発明の効果】
本発明によれば、レーザ光の入射面に、指紋が付着した場合にも、ジッターの悪化を効果的に防止することができる光記録ディスクを提供することが可能になる。
【図面の簡単な説明】
【図１】図１は、本発明の好ましい実施態様にかかる光記録ディスクの略斜視図である。
【図２】図２は、図１のＡで示された部分の略拡大断面図である。
【図３】図３は、本発明の別の好ましい実施態様にかかる光記録ディスクの略斜視図である。
【図４】図４は、図３のＢで示された部分の略拡大断面図である。
【符号の説明】
１  光記録ディスク
２  基板
２ａ  グルーブ
２ｂ  ランド
３  反射層
４  第二の誘電体層
５  記録層
６  第一の誘電体層
７  光透過層
８  潤滑剤層
９  光記録ディスク
【図１】
2005011447.tif 000011
【図２】
2005011447.tif 000012
【図３】
2005011447.tif 000013
【図４】
2005011447.tif 000014